СПОСОБ ПОЛУЧЕНИЯ КОМПОЗИТА ПОЛИАНАЛИНА, НАПОЛНЕННОГО НАНОЧАСТИЦАМИ ДИОКСИДА ТИТАНА, И КОМПОЗИТНОЙ ПЛЕНКИ НА ЕГО ОСНОВЕ

2
2
2
2
1. Способ получения композита полианилина [ПАНИ(НХ)-TiO)] с применением геля прекурсора TiO и кислоты в качестве допанта ПАНИ, отличающийся тем, что смешивают раствор полианилина [основания] в органическом растворителе, гель прекурсора TiO в 2-метоксиэтаноле и раствор допанта в 2-метоксиэтаноле, диметилформамиде, диметилацетамиде, формамиде или N-метилпирролидоне в объемных соотношениях, соответствующих содержанию TiO в композите в количестве от 5 до 70 мас.% ПАНИ.
2
2. Способ получения по п.1, отличающийся тем, что в качестве прекурсора TiO для получения геля используют тетраизопропоксид титана.
3. Способ получения по п.1, отличающийся тем, что в качестве растворителя полианилина используют диметилформамид, диметилацетамид, формамид или N-метилпирролидон.
4. Способ получения по п.1, отличающийся тем, что в качестве кислоты и допанта (НХ) используют протонные кислоты: азотную, соляную, додецилбензолсульфоновую или 1-оксиэтан-1,1-дифосфоновую кислоту.
2
2
-1
5. Способ получения композитной пленки на основе композита, полученного по п.1, отличающийся тем, что композит формируют в виде пленки [ПАНИ(НХ)-TiO)] спин-нанесением раствора полианилина и геля TiO в 2-метоксиэтаноле на подложку при частоте вращения горизонтально расположенной подложки 25-100 с в течение 3-5 мин или окунанием с последующей сушкой на воздухе при 80-150°С в течение 10-60 мин.